(57)【要約】  【課題】  高エネルギーで印字されても記録印画部のケロイド（熱による印画焼け）の発生がなく、且つシート状にカットした時のカット部の剥れが起こり難い感熱記録体を提供することにある。  【解決手段】  透明支持体上に、ロイコ染料、呈色剤及び接着剤を含有する感熱記録層、並びに保護層を順次設けた感熱記録体において、感熱記録層中に接着剤として熱溶融温度が１７０℃以上のポリウレタン−ポリエステル系樹脂を含有することを特徴とする感熱記録体である。  【選択図】なし【特許請求の範囲】
【請求項１】
透明支持体上に、ロイコ染料、呈色剤及び接着剤を含有する感熱記録層、並びに保護層を順次設けた感熱記録体において、感熱記録層中に接着剤として熱溶融温度が１７０℃以上のポリウレタン−ポリエステル系樹脂を含有することを特徴とする感熱記録体。
【請求項２】
前記ポリウレタン−ポリエステル系樹脂が４，４−ジフェニルメタンジイソシアネートからなる芳香族系ポリウレタンを主鎖とするポリウレタン−ポリエステル系樹脂であり、分子鎖中にシラノール基を有する請求項１に記載の感熱記録体。
【請求項３】
感熱記録層中に、更に架橋剤を含有する請求項１または２に記載の感熱記録体。
【請求項４】
前記架橋剤がアジピン酸ジヒドラジドである請求項３に記載の感熱記録体。
【請求項５】
ロイコ染料が疎水性樹脂と複合粒子を形成し、複合粒子を形成する疎水性樹脂が、ウレア系樹脂またはウレア−ウレタン系樹脂である請求項１〜４のいずれか１項に記載の感熱記録体。
【発明の詳細な説明】
【技術分野】
【０００１】
本発明は、ロイコ染料と呈色剤と発色反応を利用した感熱記録体に関するものである。
【背景技術】
【０００２】
ロイコ染料と呈色剤との発色反応を利用した感熱記録体は比較的安価であり、記録機器がコンパクトで、且つその保守も容易であるため、ファクシミリ、ワードプロセッサー、各種計算機などの記録媒体としてだけでなく、更に超音波診断用、Ｘ線画像用、ＮＭＲ断層画像用などの医療用機器の記録媒体としても使用されている。
【０００３】
なかでも、医療用機器の記録媒体に使用されるシャウカステン用の感熱記録体は、透明性と透過記録像の鮮明性及び階調性が必要とされている。
【０００４】
かかる感熱記録体の透明性の向上や、記録部の保存性を高めるために、ロイコ染料と疎水性有機溶剤とをポリウレアまたはポリウレタン等の疎水性樹脂からなる壁膜材によりマイクロカプセル中に内包させた複合粒子を用いる方法（特許文献１、２参照）、ロイコ染料とアクリル系の疎水性樹脂との複合粒子を用いる方法（特許文献３参照）、及びロイコ染料とポリウレアまたはポリウレタン系の疎水性樹脂との複合粒子を用いる方法（特許文献４，５参照）などが公知である。
【０００５】
【特許文献１】特開昭６０−２４４５９４号公報（請求項１）
【特許文献２】特開昭６１−０８６２８３号公報（実施例１）
【特許文献３】特開２０００−１５８８２２号公報（請求項７）
【特許文献４】特開平０９−２６３０５７号公報（請求項１）
【特許文献５】特開２０００−０９４８３７号公報（請求項１）
【０００６】
また、透明支持体上に設けた感熱記録層中の接着剤として、ラテックスにより得られるスチレン−ブタジエン系樹脂を用いた感熱記録体は周知（特許文献６〜８参照）であるが、サーマルヘツドによる記録時の印加エネルギーが強くなると、印画部にケロイド（熱による印画焼け）が発生し、記録画像部のエッジ部が滲んで記録画像が不鮮明になる恐れがある。
【０００７】
また、感熱記録層の耐水性を高めるために、感熱記録層中のラテックスにより得られる接着剤としてポリウレタン系アイオノマー樹脂を用いた感熱記録体（特許文献９参照）も公知であるが、支持体が透明な樹脂フイルムの場合、感熱記録体をシート状にカットするとカット部の感熱記録層が剥がれて、印画面の外観を著しく損ねるだけでなく、剥れた感熱記録層がサーマルヘッドに付着して記録障害を起こす恐れがある。
【０００８】
【特許文献６】特開平８−１７５００７号公報（請求項１）
【特許文献７】特開平９−２２６２４６号公報（請求項１）
【特許文献８】特開平１１−３４５０３号公報（実施例１）
【特許文献９】特開平１１−１３８９８８号公報（請求項１）
【発明の開示】
【発明が解決しようとする課題】
【０００９】
本発明の課題は、高エネルギーで印字されても記録印画部のケロイド（熱による印画焼け）の発生がなく、且つシート状にカットした時のカット部の剥れが起こり難い感熱記録体を提供することにある。
【課題を解決するための手段】
【００１０】
透明支持体上に、ロイコ染料、呈色剤及び接着剤を含有する感熱記録層、並びに保護層を順次設けた感熱記録体において、上記課題を解決する為の一つの手段として、感熱記録層中に接着剤として熱溶融温度が１７０℃以上のポリウレタン−ポリエステル系樹脂を含有させるものである。
【発明の効果】
【００１１】
本発明の感熱記録体は、高エネルギーで印字されても記録印画部のケロイド（熱による印画焼け）の発生がなく、且つシート状にカットした時のカット部の剥れが起こり難い優れた効果を有するものである。
【発明を実施するための最良の形態】
【００１２】
本発明は、感熱記録層中の接着剤として、熱溶融温度が１７０℃以上のポリウレタン−ポリエステル系樹脂からなる特定の接着剤を使用することを特徴とし、かかる特定の接着剤を使用することにより、サーマルヘッドによる記録時の印加エネルギーを強くしても、記録印画部のケロイド（熱による印画焼け）の発生がなく、記録印画部のエッジ部が滲まない格別の効果が得られ、且つシートカット加工時に感熱記録層の剥れが起こり難い。
【００１３】
ポリウレタン−ポリエステル系樹脂の熱溶融温度を１７０℃以上にする手段として、一般的には架橋剤を用いてポリマーの架橋密度を上げるなどの方法が取られるが、特にポリウレタン鎖中にシラノール基を含有し、カップリングによって熱溶融温度をコントロールする方法がより有効である。このようにして得られた熱溶融温度が１７０℃以上のポリウレタン−ポリエステル系樹脂を感熱記録層の接着剤として使用すると、基材への密着性を損なうことなく、エッジ部のニジミ、ケロイドを抑制することが出来る。
【００１４】
前記ポリウレタン−ポリエステル系樹脂としては、脂肪族系、芳香族系などがあり、その具体例としては、第一工業製薬社製のスーパーフレックスシリーズなどが挙げられる。この中でも特に４，４−ジフェニルメタンジイソシアネートからなる芳香族系ポリウレタンを主鎖とするポリウレタン−ポリエステル系樹脂が好ましい。
【００１５】
感熱記録層中の熱溶融温度が１７０℃以上のポリウレタン−ポリエステル系樹脂の使用比率としては、感熱記録層の全固形分に対して１０〜４０重量％程度が好ましい。
【００１６】
また、架橋剤を感熱記録層に含有させることにより、感熱記録層と保護層との間の密着性や塗膜強度が向上し、ケロイドや加工時における塗工層の剥がれ等にも良好な効果を与えるため、好ましい。
架橋剤については各種公知のものが使用できるが、安全性や作業性などを考慮するとアジピン酸ジヒドラジドが好ましい。
【００１７】
本発明で使用されるロイコ染料及び呈色剤としては、例えば各種公知のものを使用することができる。ロイコ染料としては、例えば３，３−ビス（ｐ−メチルアミノフエニル）−６−ジメチルアミノフタリド、３−（４−ジエチルアミノ−２−メチルフェニル）−３−（４−ジメチルアミノフェニル）−６−ジメチルアミノフタリド、３−ジエチルアミノ−７−ジベンジルアミノ−ベンゾ〔ａ〕フルオランなどの青発色性ロイコ染料；３−シクロヘキシルアミノ−６−クロロフルオラン、３−ジエチルアミノ−６−メチル−７−クロロフルオラン、３−ジエチルアミノ−６，８−フルオラン、３−ジエチルアミノ−７−クロロフルオランなどの赤発色性ロイコ染料；３−ジエチルアミノ−６−メチル−７−（３−トルイジノ）−フルオラン、３−（Ｎ−エチル−Ｎ−イソペンチル）アミノ−６−メチル−７−アニリノフルオラン、３−（Ｎ−エチル−Ｎ−イソアミル）アミノ−６−メチル−７−アニリノフルオラン３−ジエチルアミノ−６−メチル−７−アニリノフルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−エチル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジ（ｎ−ブチル）アミノ−６−メチル−７−（ｍ−メチルアニリノ）フルオラン、３−ジ（ｎ−ブチル）アミノ−６−メチル−７−（ｐ−メチルアニリノ）フルオラン、３−（Ｎ−シクロヘキシル−Ｎ−メチル）アミノ−６−メチル−７−アニリノフルオラン、３−ピペリジノ−６−メチル−７−アニリノフルオランなどの黒発色性ロイコ染料；３，３−ビス（４−ジエチルアミノ−２−エトキシフェニル）−４−アザフタリド、３，３−ビス〔１−（４−メトキシフェニル）−１−（４−ジメチルアミノフェニル）エチレン−２−イル〕−４，５，６，７−テトラクロロフタリド、３，６−ビス（ジメチルアミノ）フルオレン−９−スピロ−３’−（６’−ジメチルアミノ）フタリドなどの近赤外領域にも強い吸収波長を有する近赤外吸収性ロイコ染料などが挙げられる。勿論、これらに限定されるものではなく、また２種以上を併用することもできる。
【００１８】
本発明ではロイコ染料として疎水性樹脂と複合粒子を形成したものが好ましく、ロイコ染料を特にポリウレアまたはポリウレア−ポリウレタン樹脂を壁膜とするマイクロカプセル中に内包させるか、あるいはポリウレアまたはポリウレア−ポリウレタン樹脂中に分散させた形態で用いることにより、密着強度の高い感熱記録層が得られ好ましい。かかるマイクロカプセルまたは分散させた複合粒子の粒径としてしは０．３〜３．０μｍ程度が好ましい。
【００１９】
呈色剤の具体例としては、例えば４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−イソプロポキシジフェニルスルホン、３，３’−ジアリル−４，４’−ジヒドロキシジフェニルスルホン、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物などが挙げられる。
【００２０】
感熱記録層中のロイコ染料と呈色剤の使用比率は用いられるロイコ染料、呈色剤の種類に応じて適宜選択されるもので、特に限定するものではないが、一般に無色ないしは淡色のロイコ染料１重量部に対して１〜１０重量部、好ましくは１〜５重量部の呈色剤が使用される。
【００２１】
さらに、感熱記録層には記録感度を高めるために増感剤、および記録部の保存性を高めるために保存性改良剤を含有させることもできる。増感剤の具体例としては、例えばステアリン酸アミド、１，２−ジ（３−メチルフェノキシ）エタン、１、２−ジフェノキシエタン、パラベンジルビフェニル、ナフチルベンジルエーテル、ベンジル−４−メチルチオフェニルエーテル、１−ヒドロキシ−２−ナフトエ酸フェニルエステル、シュウ酸ジベンジルエステル、シュウ酸−ジ−ｐ−メチルベンジルエステル、シュウ酸−ジ−ｐ−クロロベンジルエステル、テレフタル酸ジブチルエステル、テレフタル酸ジベンジルエステル、イソフタル酸ジブチルエステルなどの熱感度向上剤（増感剤）などが挙げられる。
【００２２】
保存性改良剤の具体例としては、例えば４，４’−ブチリデンビス（６−tert−ブチル−３−メチルフェノール）、２，２’−メチレンビス（４−エチル−６−tert−ブチルフェノール）、２，４−ジ−tert−ブチル−３−メチルフェノール、１，１，３−トリス（２−メチル−４−ヒドロキシ−５−tert−ブチルフェニル）ブタン、１，１，３−トリス（５−シクロヘキシル−４−ヒドロキシ−２−メチルフェニル）ブタン、１，３，５−トリス（５−tert−ブチル−３−ヒドロキシ−２、６−ジメチルベンジル）イソシアヌル酸などのヒンダードフェノール類；４−（２−メチル−１，２−エポキシエチル）ジフェニルスルフォン、４−（２−エチル−１，２−エポキシエチル）ジフェニルスルフォン、４−ベンジルオキシ−４’−（２，３−グリシジルオキシ）ジフェニルスルフォンなどのジフェニルスルフォン誘導体；２−（２’−ヒドロキシ−５’−メチルフェニル）ベンゾトリアゾール、２−ヒドロキシ−４−ベンジルオキシベンゾフェノンなどの紫外線吸収剤が挙げられる。
【００２３】
感熱記録層は、例えば水を媒体とし、平均粒径が０．３〜３．０μｍのポリウレア−ポリウレタン樹脂とロイコ染料との複合粒子分散液、呈色剤分散液、上記特定の接着剤、および必要により下記の助剤などを混合攪拌して得られた感熱記録層用塗液を透明支持体上に塗布乾燥して形成される。
【００２４】
助剤としては、例えば炭酸カルシウム、酸化亜鉛、酸化アルミニウム、二酸化チタン、無定形シリカ、水酸化アルミニウム、硫酸バリウム、タルク、カオリン、スチレン樹脂フィラー、ナイロン樹脂フィラー、尿素・ホルマリン樹脂フィラーなどの顔料類、ステアリン酸亜鉛、ステアリン酸カルシウムなどの滑剤類、パラフィンワックス、ポリエチレンワックス、ポリプロピレンワックス、カルナウバワックスなどのワックス類、ホウ砂、ホウ酸、ジアルデヒドデンプン、ポリアミドエピクロヒドリン樹脂などの架橋剤類、フッ素系界面活性剤、ジアルキルスルホコハク酸塩、アルキルスルホン酸塩、アルキルカルボン酸塩、アルキルリン酸塩、アルキルエチレンオキシドなどの他の界面活性剤を添加することもできる。
【００２５】
感熱記録層用塗液には特定の接着剤が含有されるが、本発明の所望の効果を損なわない限りにおいて、他の接着剤を用いることもできる。他の接着剤としては、例えばデンプン類、ヒドロキシエチルセルロース、メチルセルロース、カルボキシメチルセルロース、ゼラチン、カゼイン、完全ケン化または部分ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコール、ヒドロキシエチルセルロース、メチルセルロース、カルボキシメチルセルロース、ゼラチン、カゼイン、スチレン−無水マレイン酸共重合体のアルカリ塩、エチレン・アクリル酸共重合体のアルカリ塩、スチレン−アクリル酸共重合体のアルカリ塩などの水溶性接着剤、およびアクリル系ラテックスなどのラテックスが挙げられる。
【００２６】
感熱記録層上に形成される保護層は、例えば成膜性及び接着性を有する水性樹脂が好ましく、例えば完全ケン化または部分ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコール、ヒドロキシエチルセルロース、メチルセルロース、カルボキシメチルセルロース、ゼラチン、カゼイン、スチレン・無水マレイン酸共重合体のアルカリ塩、エチレン・アクリル酸共重合体のアルカリ塩、スチレン・アクリル酸共重合体のアルカリ塩などの水溶性樹脂、及びスチレン−ブタジエン系ラテックス、アクリル系ラテックス、ウレタン系ラテックスなどのラテックスから得られる疎水性樹脂が挙げられる。なお、水性樹脂の使用比率としては、保護層に対して３０〜９５重量％が好ましい。
【００２７】
なかでも、アセトアセチル変性ポリビニルアルコール、ジアセトンアクリルアミド変性ポリビニルアルコール、カルボキシ変性ポリビニルアルコール及びケイ素変性ポリビニルアルコールのから選ばれる少なくとも１種の変性ポリビニルアルコールが好ましく、かかる変性ポリビニルアルコールとウレタン系ラテックスから得られる樹脂との併用が特に好ましい。
【００２８】
保護層は、水を媒体とし、例えばポリビニルアルコール水溶液などの水性樹脂（接着剤）、及び必要により上記の顔料類、架橋剤類、滑剤類を混合攪拌して得られた保護層用塗液を感熱記録層上に塗布乾燥して形成される。
【００２９】
感熱記録層及び保護層の形成方法については特に限定するものではなく、例えばエヤーナイフコーティング、バリバーブレードコーティング、ピュアーブレードコーティング、ロッドブレードコーティング、ショートドウェルコーティング、カーテンコーティング、ダイコーティングなどの適当な塗布方法により感熱記録層用の塗液を支持体上に塗布・乾燥するなどの方法により形成される。
【００３０】
透明支持体としては、厚さ４０〜２５０μｍ程度の樹脂フイルムが使用され、かかる透明フイルムの具体例としては、例えば無延伸または二軸延伸されたポリエチレンテレフタレートフイルム、ポリスチレンフイルム、ポリプロピレンフィルム、ポリカーボネートフイルムなどが挙げられる。
【００３１】
透明フイルムは、シャウカステン適性を高めるために、ヘイズ値が５％以下に青色に着色させたり、感熱記録層用塗液の塗工性を高めるためにコロナ放電処理、アンカーコート処理をするのが好ましい。なお、感熱記録体のヘイズ値としては、１０〜５０％程度が好ましい。
【００３２】
感熱記録層用の塗液の塗布量は乾燥後の厚さで５〜４０μｍ程度、好ましくは１０〜３０μｍ程度である。また、保護層用の塗液の塗布量は乾燥後の厚さで０．５〜８μｍ程度、好ましくは２〜６μｍ程度である。
【００３３】
本発明においては、透明支持体の導電層を設けたりする等の従来から公知の感熱記録体における製造技術を付与することもできる。
【実施例】
【００３４】
本発明を下記実施例により更に詳しく説明するが、本発明の範囲はこれらにより限定されるものではない。なお、各実施例、比較例中、「部」及び「％」はそれぞれ「質量部」及び「質量％」を示す。
【００３５】
〔実施例１〕
（１）複合粒子分散液の調製
３，３’−ビス（４−ジエチルアミノ−２−エトキシフェニル）−４−アザフタリド５部、３−ジエチルアミノ−６，８−ジメチルフルオラン５部、３−ジエチルアミノ−６−メチル−７−（３−トルイジノ）−フルオラン５部および３−ジ（ｎ−ブチル）アミノ−６−メチル−７−アニリノフルオラン５部を１００℃に加熱したジシクロヘキシルメタン−４，４’−ジイソシアネート２５部に溶解し、この溶液を３５℃に冷却後、同温度の８％ポリビニルアルコール（日本合成化学工業製、商標：ゴーセノールＧＭ−１４Ｌ）水溶液１００部に徐々に添加し、ホモジナイザーを用い、回転数８０００rpm の攪拌によって乳化分散した後、この乳化分散液に水６０部を加えて均一化した。この乳化分散液を９０℃に昇温し、１０時間の硬化反応させ後、固形分濃度が２５％となるように水を添加し、体積平均粒子径０．６μｍの複合粒子分散液を得た。
【００３６】
（２）呈色剤分散液の調製
３，３’−ジアリル−４，４’−ジヒドロキシジフェニルスルホン２０部、４，４’−ジヒドロキシジフェニルスルホン２０部、スルホン変性ポリビニルアルコールの１０％水溶液２０部、および水４０部からなる組成物をウルトラビスコミルにて平均粒子径が０．３μｍとなるまで粉砕して呈色剤分散液を得た。
【００３７】
（３）感熱記録層用塗液の調製
複合粒子分散液１００部、呈色剤分散液７０部、体積平均粒径が０．５μｍのステアリン酸アミドの３０％分散液７０部、ポリマー構造上にシラノール基を有する固形分濃度２０％のポリウレタン−ポリエステル系樹脂（商品名：スーパーフレックス  ８２８１Ｄ−６−３  第一工業製薬社製  熱溶融温度  ２１０℃）６２部、ポリアミドエピクロルヒドリン樹脂の２０％水溶液５部および水３０部からなる組成物を攪拌して感熱記録層用塗液を得た。
【００３８】
（４）保護層用塗液の調製
カオリン（商品名：ＵＷ−９０、ＥＣ社製）の５０％分散液（体積平均粒径０．６μｍ）４０部、アセトアセチル変性ポリビニルアルコール（商品名：ゴーセファイマーＺ−２００、日本合成化学工業社製）の１０％水溶液５００部、固形濃度２０％のウレタン系ラテックス（商品名：ハイドランＡＰ−３０Ｆ、大日本インキ化学工業社製）１００部、パラフィンワックスの２０％水分散液（体積平均粒径０．８μｍ）５０部、ジオクチルスルホコハク酸ナトリウムの１０％水溶液１部および水５０部からなる組成物を攪拌して保護層用塗液を得た。
【００３９】
（５）感熱記録体の作製
青色透明なポリエチレンテレフタレートフイルム（商品名：メリネックス９１２、厚さ１７５μｍ、帝人デュポン社製）の片面上に、感熱記録層用塗液をスロットダイコーターにて乾燥後の厚さが２０μｍとなるように塗布乾燥して感熱記録層を設け、その上に保護層用塗液をグラビアコーターにて乾燥後の厚さが３．１μｍとなるように塗布乾燥して保護層を設け、感熱記録体を得た。
【００４０】
〔実施例２〕
実施例１の感熱記録層用塗液の調製において、ポリマー構造上にシラノール基を有する固形分濃度２５％のポリウレタン−ポリエステル系樹脂（商品名：スーパーフレックス  ８２８１Ｄ−６−３−４  第一工業製薬社製  熱溶融温度  ２３５℃）６２部を用いた以外は、実施例１と同様にして感熱記録体を得た。
【００４１】
〔実施例３〕
実施例１の感熱記録層用塗液の調製において、固形分濃度２５％のポリウレタン−ポリエステル系樹脂（商品名：スーパーフレックス  ８２８１Ｄ−２  第一工業製薬社製  熱溶融温度  １９０℃）６２部を用いた以外は、実施例１と同様にして感熱記録体を得た。
【００４２】
〔実施例４〕
実施例１の感熱記録体の作製において、感熱記録層用塗液をスロットダイコーターにて乾燥後の厚さ２０μｍを３０μｍとなるように塗布乾燥して感熱記録層を設けた以外は、実施例１と同様にして感熱記録体を得た。
【００４３】
〔比較例１〕
実施例１の感熱記録層用塗液において、ポリウレタン−ポリエステル系樹脂  ６２部の代わりに固形分濃度２０％  ポリウレタンアイオノマー（商品名：ハイドランＡＰ−３０F、大日本インキ化学工業社製  熱溶融温度１３０℃）を用いた以外は、実施例１と同様にして感熱記録体を得た。
【００４４】
〔比較例２〕
実施例１の感熱記録層用塗液において、ポリウレタン−ポリエステル系樹脂  ６２部の代わりに固形分濃度２５％のポリウレタンアイオノマー（商品名：スーパーフレックスF-8281D-A、第一工業製薬株式会社製  熱溶融温度８５℃）を用いた以外は、実施例１と同様にして感熱記録体を得た。
【００４５】
かくして得られた感熱記録体のについて、以下の評価試験を行い、得られた結果を表１に示す。
【００４６】
〔記録濃度〕
感熱印字試験装置を用いて、低印加エネルギー０．３ｍＪ／ｄｏｔおよび高印加エネルギー０．８ｍＪ／ｄｏｔにて各感熱記録体を記録し、得られた記録画像部および未記録部をマクベス濃度計ＴＲ−９２７Ｊ型（ビジュアルモード、マクベス社製）にて測定した。
【００４７】
〔耐ケロイド性〕
前記の高印加エネルギーにて記録された記録画像部におけるケロイドを下記のごとく、目視判定した。
☆：記録画像部にケロイドがない。
◎：記録画像部にケロイドが僅かにある。
○：記録画像部にケロイドが少しある。
△：記録画像部にケロイドがやや多くある。
×：記録画像部にケロイドが多くある。
【００４８】
〔基材密着性〕
各感熱記録体を押し切りカッターで切断し、その切断面を観察して感熱層の基材への密着性を下記のごとく目視判定した。
：切断面で感熱層の浮きがない。
：切断面で感熱層の浮きが僅かにある。
○：切断面で感熱層の浮きが少しある。
△：切断面で感熱層の浮きがやや多くある。
×：切断面で感熱層の浮きが多くある。
【００４９】
〔熱溶融温度〕
実施例、比較例それぞれの樹脂の熱溶融温度を、（株）ヤナコ機器開発研究所製  ビューア式微量融点測定装置MP-500Vを用いて測定した。
【００５０】
【表１】
2006305843.tif 000002
【産業上の利用可能性】
【００５１】
透明支持体上に、ロイコ染料、呈色剤及び接着剤を含有する感熱記録層、並びに保護層を順次設けた感熱記録体において、感熱記録層中に接着剤として熱溶融温度が１７０℃以上のポリウレタン−ポリエステル系樹脂を含有することを特徴とすることにより、高エネルギーで印字されても記録印画部のケロイド（熱による印画焼け）の発生がなく、且つシート状にカットした時のカット部の剥れが起こり難い優れた効果を有する感熱記録体が提供でき、医療用透明感熱記録体などにも適用できる。